상기 실시 예 1 의 A 액 제 조시 에 , 반응 촉진제 로서 1 급 , 2 급 및 3 급 아민 을 포함 하 는 분기 구조 를 가지 고 분자량 이 300 인 폴리에틸렌 이민 ( 상품명 ： 에 포민 ( 등록 상표 ) SP - 003 , 일본 쇼 쿠바 이 주식회사 ) 10 % 수용액 20 부 대신 에 , 1 급 , 2 급 및 3 급 아민 을 포함 하 는 분기 구조 를 가지 고 분자량 이 1200 인 폴리에틸렌 이민 ( 상품명 ： 에 포민 ( 등록 상표 ) SP - 012 , 일본 쇼 쿠바 이 주식회사 ) 10 % 수용액 20 부 를 사용 하 는 것 을 제외 하 고는 , 상기 실시 예 1 과 동일 한 방법 으로 감열 기록 체 를 제조 하 였 다 . 이때 , 복합 미립자 의 평균 입자 지름 은 1 . 0 ㎛ 이 었 다 .